(57)【要約】【課題】書込電流の減少と熱安定性を改善できる記憶素子の提供。【解決手段】記憶素子は、膜面に垂直な磁化を有し、情報に対応して磁化の向きが変化される記憶層１７と、記憶層１７の上下に配される絶縁層１６Ｕ、１６Ｌと、さらに膜面に垂直な磁化を有する上下の磁化固定層１５Ｕ、１５Ｌを備えたデュアル構造とする。そして積層方向にスピン偏極した電子を注入することにより、記憶層の磁化の向きが変化して情報の記録が行われる。ここで記憶層が受ける実効的な反磁界の大きさが、記憶層の飽和磁化量よりも小さいものとされている。さらに２つの磁化固定層のそれぞれの膜面に垂直な磁化方向は逆方向とされている。また素子全体の面積抵抗値が１０Ωμｍ2以上、４０Ωμｍ2以下であり、上側の絶縁層の面積抵抗値は、下側の絶縁層の面積抵抗値より高くする。【選択図】図２
2012064624.tif 000002
【特許請求の範囲】
【請求項１】
膜面に垂直な磁化を有し、情報に対応して磁化の向きが変化される記憶層と、
上記記憶層の下面側に接して設けられる非磁性体による第１の絶縁層と、
上記第１の絶縁層を介して上記記憶層の下方に設けられ、膜面に垂直な磁化を有する第１の磁化固定層と、
上記記憶層の上面側に接して設けられる非磁性体による第２の絶縁層と、
上記第２の絶縁層を介して上記記憶層の上方に設けられ、膜面に垂直な磁化を有する第２の磁化固定層と、
を有する層構造を備え、
上記層構造の積層方向にスピン偏極した電子を注入することにより、上記記憶層の磁化の向きが変化して、上記記憶層に対して情報の記録が行われるとともに、
上記記憶層が受ける、実効的な反磁界の大きさが、上記記憶層の飽和磁化量よりも小さいものとされ、
さらに上記第１，第２の磁化固定層のそれぞれの膜面に垂直な磁化方向は逆方向とされている記憶素子。
【請求項２】
上記記憶層を構成する強磁性層材料がＣｏ−Ｆｅ−Ｂであり、
上記Ｃｏ−Ｆｅ−Ｂの組成が、
０≦Ｃｏx≦４０、
６０≦Ｆｅy≦１００、
０＜Ｂz≦３０
において、
(Ｃｏx−Ｆｅy)100-z−Ｂzである請求項１に記載の記憶素子。
【請求項３】
素子全体の面積抵抗値が１０Ωμｍ2以上、４０Ωμｍ2以下である請求項２に記載の記憶素子。
【請求項４】
上記第２の絶縁層の面積抵抗値は、上記第１の絶縁層の面積抵抗値より高くされている請求項３に記載の記憶素子。
【請求項５】
情報を磁性体の磁化状態により保持する記憶素子と、
互いに交差する２種類の配線とを備え、
上記記憶素子は、
膜面に垂直な磁化を有し、情報に対応して磁化の向きが変化される記憶層と、上記記憶層の下面側に接して設けられる非磁性体による第１の絶縁層と、上記第１の絶縁層を介して上記記憶層の下方に設けられ、膜面に垂直な磁化を有する第１の磁化固定層と、上記記憶層の上面側に接して設けられる非磁性体による第２の絶縁層と、上記第２の絶縁層を介して上記記憶層の上方に設けられ、膜面に垂直な磁化を有する第２の磁化固定層とを有する層構造を備え、上記層構造の積層方向にスピン偏極した電子を注入することにより、上記記憶層の磁化の向きが変化して、上記記憶層に対して情報の記録が行われるとともに、上記記憶層が受ける、実効的な反磁界の大きさが、上記記憶層の飽和磁化量よりも小さいものとされ、さらに上記第１，第２の磁化固定層のそれぞれの膜面に垂直な磁化方向は逆方向とされている構成とされ、
上記２種類の配線の間に上記記憶素子が配置され、
上記２種類の配線を通じて、上記記憶素子に上記積層方向の電流が流れ、スピン偏極した電子が注入されるメモリ装置。
【発明の詳細な説明】
【技術分野】
【０００１】
本発明は、強磁性層の磁化状態を情報として記憶する記憶層と、磁化の向きが固定された磁化固定層とを有し、電流を流すことにより記憶層の磁化の向きを変化させる記憶素子及びこの記憶素子を備えたメモリ装置に関する。
【先行技術文献】
【特許文献】
【０００２】
【特許文献１】特開２００３−１７７８２号公報
【特許文献２】米国特許第６２５６２２３号明細書
【特許文献３】米国特許第７２４２０４５号明細書
【特許文献４】特開２００８−２２７３８８号公報
【特許文献５】特開２００６−９３４３２号公報
【非特許文献】
【０００３】
【非特許文献１】PHYs. Rev. B,54.9353(1996)
【非特許文献２】J. Magn. Mat.,159,L1(1996)
【非特許文献３】F. J. Albert et al.,Appl. Phy. Lett.,77,3809(2000)
【背景技術】
【０００４】
コンピュータ等の情報機器では、ランダム・アクセス・メモリとして、動作が高速で、高密度なＤＲＡＭが広く使われている。
しかし、ＤＲＡＭは電源を切ると情報が消えてしまう揮発性メモリであるため、情報が消えない不揮発のメモリが望まれている。
【０００５】
そして、不揮発メモリの候補として、磁性体の磁化で情報を記録する磁気ランダム・アクセス・メモリ（ＭＲＡＭ）が注目され、開発が進められている。
【０００６】
ＭＲＡＭは、ほぼ直交する２種類のアドレス配線（ワード線、ビット線）にそれぞれ電流を流して、各アドレス配線から発生する電流磁場によって、アドレス配線の交点にある磁気記憶素子の磁性層の磁化を反転して情報の記録を行うものである。
【０００７】
一般的なＭＲＡＭの模式図（斜視図）を図８に示す。
シリコン基板等の半導体基体１１０の素子分離層１０２により分離された部分に、各メモリセルを選択するための選択用トランジスタを構成する、ドレイン領域１０８、ソース領域１０７、並びにゲート電極１０１が、それぞれ形成されている。
また、ゲート電極１０１の上方には、図中前後方向に延びるワード線１０５が設けられている。
ドレイン領域１０８は、図中左右の選択用トランジスタに共通して形成されており、このドレイン領域１０８には、配線１０９が接続されている。
そして、ワード線１０５と、上方に配置された、図中左右方向に延びるビット線１０６との間に、磁化の向きが反転する記憶層を有する磁気記憶素子１０３が配置されている。この磁気記憶素子１０３は、例えば磁気トンネル接合素子（ＭＴＪ素子）により構成される。
さらに、磁気記憶素子１０３は、水平方向のバイパス線１１１及び上下方向のコンタクト層１０４を介して、ソース領域１０７に電気的に接続されている。
ワード線１０５及びビット線１０６にそれぞれ電流を流すことにより、電流磁界を磁気記憶素子１０３に印加して、これにより磁気記憶素子１０３の記憶層の磁化の向きを反転させて、情報の記録を行うことができる。
【０００８】
そして、ＭＲＡＭ等の磁気メモリにおいて、記録した情報を安定に保持するためには、情報を記録する磁性層（記憶層）が、一定の保磁力を有していることが必要である。
一方、記録された情報を書き換えるためには、アドレス配線にある程度の電流を流さなければならない。
ところが、ＭＲＡＭを構成する素子の微細化に従い、アドレス配線も細くなるため、充分な電流が流せなくなってくる。
【０００９】
そこで、より少ない電流で磁化反転が可能な構成として、スピン注入による磁化反転を利用する構成のメモリが注目されている（例えば、特許文献１、２、４、非特許文献１、２参照）。
スピン注入による磁化反転とは、磁性体の中を通過してスピン偏極した電子を、他の磁性体に注入することにより、他の磁性体において磁化反転を起こさせるものである。
【００１０】
例えば、巨大磁気抵抗効果素子（ＧＭＲ素子）や磁気トンネル接合素子（ＭＴＪ素子）に対して、その膜面に垂直な方向に電流を流すことにより、これらの素子の少なくとも一部の磁性層の磁化の向きを反転させることができる。
【００１１】
そして、スピン注入による磁化反転は、素子が微細化されても、電流を増やさずに磁化反転を実現することができる利点を有している。
【００１２】
上述したスピン注入による磁化反転を利用する構成のメモリ装置の模式図を、図９及び図１０に示す。図９は斜視図、図１０は断面図である。
シリコン基板等の半導体基体６０の素子分離層５２により分離された部分に、各メモリセルを選択するための選択用トランジスタを構成する、ドレイン領域５８、ソース領域５７、並びにゲート電極５１が、それぞれ形成されている。このうち、ゲート電極５１は、図９中前後方向に延びるワード線を兼ねている。
ドレイン領域５８は、図９中左右の選択用トランジスタに共通して形成されており、このドレイン領域５８には、配線５９が接続されている。
そして、ソース領域５７と、上方に配置された、図９中左右方向に延びるビット線５６との間に、スピン注入により磁化の向きが反転する記憶層を有する記憶素子５３が配置されている。
この記憶素子５３は、例えば磁気トンネル接合素子（ＭＴＪ素子）により構成される。記憶素子５３は２つの磁性層６１、６２を有する。この２層の磁性層６１，６２のうち、一方の磁性層を磁化の向きが固定された磁化固定層として、他方の磁性層を磁化の向きが変化する磁化自由層即ち記憶層とする。
また、記憶素子５３は、ビット線５６と、ソース領域５７とに、それぞれ上下のコンタクト層５４を介して接続されている。これにより、記憶素子５３に電流を流して、スピン注入により記憶層の磁化の向きを反転させることができる。
【００１３】
このようなスピン注入による磁化反転を利用する構成のメモリ装置の場合、図８に示した一般的なＭＲＡＭと比較して、デバイス構造を単純化することができ、そのために高密度化が可能になるという特徴も有している。
また、スピン注入による磁化反転を利用することにより、外部磁界により磁化反転を行う一般的なＭＲＡＭと比較して、素子の微細化が進んでも、書き込みの電流が増大しないという利点がある。
【００１４】
なお、上記特許文献５のように、面内磁化型の磁気メモリ素子でデュアル構造のものが提案されている。
【発明の概要】
【発明が解決しようとする課題】
【００１５】
ところで、ＭＲＡＭの場合は、記憶素子とは別に書き込み配線（ワード線やビット線）を設けて、書き込み配線に電流を流して発生する電流磁界により、情報の書き込み（記録）を行っている。そのため、書き込み配線に、書き込みに必要となる電流量を充分に流すことができる。
一方、スピン注入による磁化反転を利用する構成のメモリ装置においては、記憶素子に流す電流によりスピン注入を行って、記憶層の磁化の向きを反転させる必要がある。
そして、このように記憶素子に直接電流を流して情報の書き込み（記録）を行うことから、書き込みを行うメモリセルを選択するために、記憶素子を選択トランジスタと接続してメモリセルを構成する。この場合、記憶素子に流れる電流は、選択トランジスタに流すことが可能な電流（選択トランジスタの飽和電流）の大きさに制限される。
このため、選択トランジスタの飽和電流以下の電流で書き込みを行う必要があり、スピン注入の効率を改善して、記憶素子に流す電流を低減する必要がある。
【００１６】
また、読み出し信号を大きくするためには、大きな磁気抵抗変化率を確保する必要があり、そのためには記憶層の両側に接している中間層をトンネル絶縁層（トンネルバリア層）とした記憶素子の構成にすることが効果的である。
このように中間層としてトンネル絶縁層を用いた場合には、トンネル絶縁層が絶縁破壊することを防ぐために、記憶素子に流す電流量に制限が生じる。この観点からも、スピン注入時の電流を抑制する必要がある。
【００１７】
この電流値を下げるためには、この電流値が記憶層の膜厚に比例し、記憶層の飽和磁化の２乗に比例するので、これら（膜厚や飽和磁化）を調節すれば良いことがわかる（例えば、非特許文献３参照)。
そして、例えば特許文献３には、記録材料の磁化量(Ｍｓ)を低減すれば、電流値を低減できることが示されている。
【００１８】
しかしながら、一方で、電流によって書き込まれた情報を記憶しなければ不揮発性メモリとはなり得ない。つまり、記憶層の熱揺らぎに対する安定性（熱安定性）の確保が必要である。
スピン注入による磁化反転を利用する記憶素子の場合、従来のＭＲＡＭと比較して、記憶層の体積が小さくなるので、単純に考えると熱安定性は低下する方向にある。
記憶層の熱安定性が確保されていないと、反転した磁化の向きが、熱により再反転してしまい、書き込みエラーとなってしまう。
そして、スピン注入による磁化反転を利用する記憶素子の大容量化を進めた場合、記録素子の体積は一層小さくなるので、熱安定性の確保は重要な課題となる。
【００１９】
そのため、スピン注入による磁化反転を利用する記憶素子において、熱安定性は非常に重要な特性である。
【００２０】
従って、スピン注入により記憶層の磁化の向きを反転させる構成の記憶素子がメモリとして存在し得るためには、スピン注入による磁化反転に必要な電流をトランジスタの飽和電流以下に減らし、また、書き込まれた情報をしっかり保持する熱安定性を確保する必要がある。
【００２１】
以上のように、スピン注入による磁化反転に必要な電流を低減するには、記憶層の飽和磁化量Ｍｓを低減することや、記憶層を薄くすることが考えられる。例えば、上述の特許文献３のように、記憶層の材料に、飽和磁化量Ｍｓの低い材料を使用することが有効である。しかしながら、このように、単純に飽和磁化量Ｍｓの低い材料を用いた場合、情報をしっかりと保持する熱安定性を確保することができない。
そこで本発明においては、書き込み電流を増大させることなく、熱安定性を改善することができる記憶素子、並びにこの記憶素子を有するメモリ装置を提供することを目的とする。
【課題を解決するための手段】
【００２２】
本発明の記憶素子は、膜面に垂直な磁化を有し、情報に対応して磁化の向きが変化される記憶層と、上記記憶層の下面側に接して設けられる非磁性体による第１の絶縁層と、上記第１の絶縁層を介して上記記憶層の下方に設けられ、膜面に垂直な磁化を有する第１の磁化固定層と、上記記憶層の上面側に接して設けられる非磁性体による第２の絶縁層と、上記第２の絶縁層を介して上記記憶層の上方に設けられ、膜面に垂直な磁化を有する第２の磁化固定層とを有する層構造を備える。いわゆるデュアル構造である。そして上記層構造の積層方向にスピン偏極した電子を注入することにより、上記記憶層の磁化の向きが変化して、上記記憶層に対して情報の記録が行われるとともに、上記記憶層が受ける、実効的な反磁界の大きさが、上記記憶層の飽和磁化量よりも小さいものとされ、さらに上記第１，第２の磁化固定層のそれぞれの膜面に垂直な磁化方向は逆方向とされている。
また上記記憶層を構成する強磁性層材料がＣｏ−Ｆｅ−Ｂであり、上記Ｃｏ−Ｆｅ−Ｂの組成が、０≦Ｃｏx≦４０、６０≦Ｆｅy≦１００、０＜Ｂz≦３０において、(Ｃｏx−Ｆｅy)100-z−Ｂzである。
また素子全体の面積抵抗値が１０Ωμｍ2以上、４０Ωμｍ2以下である。
また上記第２の絶縁層の面積抵抗値は、上記第１の絶縁層の面積抵抗値より高くされている。
【００２３】
本発明のメモリ装置は、情報を磁性体の磁化状態により保持する記憶素子と、互いに交差する２種類の配線とを備え、記憶素子は上記本発明の記憶素子の構成であり、２種類の配線の間に記憶素子が配置され、これら２種類の配線を通じて、記憶素子に積層方向の電流が流れ、スピン偏極した電子が注入されるものである。
【００２４】
上述の本発明の記憶素子の構成によれば、積層方向にスピン偏極した電子を注入することにより、記憶層の磁化の向きが変化して、記憶層に対して情報の記録が行われるので、積層方向に電流を流してスピン偏極した電子を注入することによって情報の記録を行うことができる。
そして、記憶層が受ける、実効的な反磁界の大きさが、記憶層の飽和磁化量よりも小さいことにより、記憶層が受ける反磁界が低くなっており、記憶層の磁化の向きを反転させるために必要となる、書き込み電流量を低減することができる。
一方、記憶層の飽和磁化量を低減しなくても書き込み電流量を低減することができるため、記憶層の飽和磁化量を充分な量として、記憶層の熱安定性を充分に確保することが可能になる。
またデュアル構造であって上部の磁化固定層と下部の磁化固定層の垂直の磁化が逆向きになっている。
記憶層と固定層にＦｅ比率の高いＦｅＣｏＢを用いることで垂直磁化が得られ、同時にデュアル構造を持つことで、スピン注入効率が飛躍的に向上し、書き込み電流が低減される。
【００２５】
また上述の本発明のメモリ装置の構成によれば、２種類の配線の間に記憶素子が配置され、これら２種類の配線を通じて記憶素子に積層方向の電流が流れ、スピン偏極した電子が注入されるものであることにより、２種類の配線を通じて記憶素子の積層方向に電流を流してスピン注入による情報の記録を行うことができる。
また、記憶層の飽和磁化量を低減しなくても、記憶素子の書き込み電流量を低減することが可能になるため、記憶素子に記録された情報を安定して保持すると共に、メモリ装置の消費電力を低減することが可能になる。
【発明の効果】
【００２６】
本発明によれば、記憶層の飽和磁化量を低減しなくても、記憶素子の書き込み電流量を低減することが可能になるため、情報保持能力である熱安定性を充分に確保して、特性バランスに優れた記憶素子を構成することができる。
さらにデュアル構造を持つことで、スピン注入効率が飛躍的に向上し、書き込み電流が低減される。
従って、安定して動作する、信頼性の高いメモリ装置を実現することができる。
また、書き込み電流を低減して、記憶素子に書き込みを行う際の消費電力を低減することが可能になる。従って、メモリ装置全体の消費電力を低減することが可能になる。
【図面の簡単な説明】
【００２７】
【図１】本発明の実施の形態のメモリ装置の概略構成の説明図である。
【図２】実施の形態の記憶素子の断面図である。
【図３】実施の形態の実験１〜実験４で用いる試料の説明図である。
【図４】０．０９×０．１８μｍサイズの記憶層のＣｏの量と、反転電流密度との関係を示した図である。
【図５】０．０９×０．１８μｍサイズの記憶層のＣｏの量と、熱安定性の指標との関係を示した図である。
【図６】５０ｎｍφサイズの記憶層のＣｏの量と、熱安定性の指標との関係を示した図である。
【図７】実施の形態の実験５の試料の層構造の説明図である。
【図８】従来のＭＲＡＭの構成を模式的に示した斜視図である。
【図９】スピン注入による磁化反転を利用したメモリ装置の概略構成の説明図である。
【図１０】図９のメモリ装置の断面図である。
【発明を実施するための形態】
【００２８】
以下、本発明の実施の形態を次の順序で説明する。
＜１．実施の形態の記憶素子の概要＞
＜２．実施の形態の構成＞
＜３．実験＞
【００２９】
＜１．実施の形態の記憶素子の概要＞
まず、発明の実施の形態となる記憶素子の概要について説明する。
本発明の実施の形態は、前述したスピン注入により、記憶素子の記憶層の磁化の向きを反転させて、情報の記録を行うものである。
記憶層は、強磁性層等の磁性体により構成され、情報を磁性体の磁化状態（磁化の向き）により保持するものである。
【００３０】
詳しくは後述するが、本実施の形態の記憶素子は、例えば図２（ａ）に一例を示す層構造とされ、磁性層としての記憶層１７、同じく磁性層としての磁化固定層１５（１５Ｕ、１５Ｌ）を備え、また中間層としての絶縁層（トンネル絶縁層）１６（１６Ｕ，１６Ｌ）を備えた、いわゆるデュアル構造を採る。
【００３１】
記憶層１７は、膜面に垂直な磁化を有し、情報に対応して磁化の向きが変化される。
磁化固定層１５Ｕ、１５Ｌは、記憶層１７に記憶された情報の基準となる膜面に垂直な磁化を有する。なお上下の磁化固定層１５Ｕ、１５Ｌのそれぞれの膜面に垂直な磁化方向は逆方向とされている。
絶縁層１６Ｕ、１６Ｌは、非磁性体であって、記憶層１７と磁化固定層１５Ｕの間、及び記憶層１７と磁化固定層１５Ｌの間に設けられる。
【００３２】
そしてこのような記憶層１７、絶縁層１６Ｕ、１６Ｌ、磁化固定層１５Ｕ、１５Ｌを有する層構造の積層方向にスピン偏極した電子を注入することにより、記憶層１７の磁化の向きが変化して、記憶層１７に対して情報の記録が行われる。
【００３３】
スピン注入により磁性層（記憶層１７）の磁化の向きを反転させる基本的な動作は、巨大磁気抵抗効果素子（ＧＭＲ素子）もしくはトンネル磁気抵抗効果素子（ＭＴＪ素子）から成る記憶素子に対して、その膜面に垂直な方向に、ある閾値以上の電流を流すものである。このとき、電流の極性（向き）は、反転させる磁化の向きに依存する。
この閾値よりも絶対値が小さい電流を流した場合には、磁化反転を生じない。
【００３４】
スピン注入によって、磁性層の磁化の向きを反転させるときに、必要となる電流の閾値Ｉｃは、下記式（１）により表される。
【００３５】
【数１】
2012064624.tif 000003
ここで、Ａ：定数、α：スピン制動定数、η：スピン注入効率、Ｍｓ：飽和磁化量、Ｖ：記憶層の体積、Ｈｄ：実効的な反磁界である。
【００３６】
式（１）で表されるように、電流の閾値は、磁性層の体積Ｖ、磁性層の飽和磁化Ｍｓ、スピン注入効率η、スピン制動定数αを制御することにより、任意に設定することが可能である。
【００３７】
本実施の形態では、磁化状態により情報を保持することができる磁性層（記憶層１７）と、磁化の向きが固定された磁化固定層１５とを有する記憶素子を構成する。
メモリとして存在し得るためには、書き込まれた情報を保持することができなければならない。情報を保持する能力の指標として、熱安定性の指標Δ（＝ＫＶ／ｋBＴ）の値で判断される。このΔは、下記式（２）により表される。
【００３８】
【数２】
2012064624.tif 000004
ここで、Ｈｋ：実効的な異方性磁界、ｋB：ボルツマン定数、Ｔ：温度、Ｍｓ：飽和磁化量、Ｖ：記憶層の体積である。
【００３９】
実効的な異方性磁界Ｈｋには、形状磁気異方性、誘導磁気異方性、結晶磁気異方性等の影響が取り込まれており、単磁区のコヒーレントローテンションモデルを仮定した場合、保磁力と同等である。
【００４０】
熱安定性の指標Δと電流の閾値Ｉｃとは、トレードオフの関係になることが多い。そのため、メモリ特性を維持するには、これらの両立が課題となることが多い。
【００４１】
記憶層１７の磁化状態を変化させる電流の閾値は、実際には、例えば記憶層１７の厚さが２ｎｍであり、平面パターンが１００ｎｍ×１５０ｎｍの略楕円形のＴＭＲ素子において、＋側の閾値＋Ｉｃ＝＋０．５ｍＡであり、−側の閾値−Ｉｃ＝−０．３ｍＡであり、その際の電流密度は約３．５×１０6Ａ／ｃｍ2である。これらは、上記の式（１）にほぼ一致する。
【００４２】
これに対して、電流磁場により磁化反転を行う通常のＭＲＡＭでは、書き込み電流が数ｍＡ以上必要となる。
従って、スピン注入によって磁化反転を行う場合には、上述のように書き込み電流の閾値が充分に小さくなるため、集積回路の消費電力を低減させるために有効であることが分かる。
また、通常のＭＲＡＭで必要とされる、電流磁界発生用の配線（図８の配線１０５）が不要となるため、集積度においても通常のＭＲＡＭに比較して有利である。
【００４３】
そして、スピン注入により磁化反転を行う場合には、記憶素子に直接電流を流して情報の書き込み（記録）を行うことから、書き込みを行うメモリセルを選択するために、記憶素子を選択トランジスタと接続してメモリセルを構成する。
この場合、記憶素子に流れる電流は、選択トランジスタで流すことが可能な電流（選択トランジスタの飽和電流）の大きさによって制限される。
【００４４】
選択トランジスタの飽和電流よりも、スピン注入による磁化反転の電流の閾値Ｉｃを小さくするためには、式（１）より、記憶層１７の飽和磁化量Ｍｓを減らせば良いことがわかる。
しかし、単純に飽和磁化量Ｍｓを減らした場合（例えば、特許文献３）には、記憶層１７の熱安定性が著しく損なわれ、メモリとしての機能を果せなくなる。
メモリを構成するためには、熱安定性の指標Δがある程度以上の大きさである必要がある。
【００４５】
そこで、本願の発明者等が種々の検討を行った結果、記憶層１７を構成する強磁性層として、例えばＣｏ−Ｆｅ−Ｂの組成を選定することにより、記憶層１７が受ける実効的な反磁界（Ｍeffective）の大きさが、記憶層１７の飽和磁化量Ｍｓよりも小さくなることを見出した。
上述の強磁性材料を用いることにより、記憶層１７が受ける実効的な反磁界の大きさが、記憶層１７の飽和磁化量Ｍｓよりも小さい構成となる。
これにより、記憶層１７が受ける反磁界を小さくすることができるので、式（２）により表される熱安定性Δを損ねることなく、式（１）中により表される電流の閾値Ｉｃを低減する効果が得られる。
さらに、発明者らは、上記の選定されたＣｏ−Ｆｅ−Ｂ組成の内、限られた組成範囲において、Ｃｏ−Ｆｅ−Ｂが膜面垂直方向に磁化し、それにより、Ｇｂｉｔクラスの容量を実現可能な極微小記録素子においても十分な熱安定性が確保可能であることを見出した。
従って、Ｇｂｉｔクラスのスピン注入型メモリにおいて熱安定性を保った状態で、低電流で情報の書き込みができる、という安定したメモリの形成を可能にする。
【００４６】
本実施の形態では、記憶層１７が受ける実効的な反磁界の大きさが、記憶層１７の飽和磁化量Ｍｓよりも小さい構成、即ち、記憶層１７の飽和磁化量Ｍｓに対する実効的な反磁界の大きさの比の値を１より小さくする。
【００４７】
さらに、選択トランジスタの飽和電流値を考慮して、記憶層１７と磁化固定層１５との間の非磁性の中間層として、絶縁体から成るトンネル絶縁層（絶縁層１６）を用いて磁気トンネル接合（ＭＴＪ）素子を構成する。
トンネル絶縁層を用いて磁気トンネル接合（ＭＴＪ）素子を構成することにより、非磁性導電層を用いて巨大磁気抵抗効果（ＧＭＲ）素子を構成した場合と比較して、磁気抵抗変化率（ＭＲ比）を大きくすることができ、読み出し信号強度を大きくすることができるためである。
【００４８】
そして、特に、このトンネル絶縁層１６（１６Ｕ、１６Ｌ）の材料として、酸化マグネシウム（ＭｇＯ）を用いることにより、これまで一般的に用いられてきた酸化アルミニウムを用いた場合よりも、磁気抵抗変化率（ＭＲ比）を大きくすることができる。
また、一般に、スピン注入効率はＭＲ比に依存し、ＭＲ比が大きいほど、スピン注入効率が向上し、磁化反転電流密度を低減することができる。
従って、中間層であるトンネル絶縁層１６（１６Ｕ、１６Ｌ）の材料として酸化マグネシウムを用い、同時に上記の記憶層１７を用いることにより、スピン注入による書き込み閾値電流を低減することができ、少ない電流で情報の書き込み（記録）を行うことができる。また、読み出し信号強度を大きくすることができる。
これにより、ＭＲ比（ＴＭＲ比）を確保して、スピン注入による書き込み閾値電流を低減することができ、少ない電流で情報の書き込み（記録）を行うことができる。また、読み出し信号強度を大きくすることができる。
【００４９】
このようにトンネル絶縁層１６（１６Ｕ、１６Ｌ）を酸化マグネシウム（ＭｇＯ）膜により形成する場合には、ＭｇＯ膜が結晶化していて、００１方向に結晶配向性を維持していることがより望ましい。
【００５０】
なお、本実施の形態において、記憶層１７と磁化固定層１５Ｕ、１５Ｌとの間の中間層（トンネル絶縁層１６Ｕ、１６Ｌ）は、酸化マグネシウムから成る構成とする他にも、例えば酸化アルミニウム、窒化アルミニウム、ＳｉＯ2、Ｂｉ2Ｏ3、ＭｇＦ2、ＣａＦ、ＳｒＴｉＯ2、ＡｌＬａＯ3、Ａｌ−Ｎ−Ｏ等の各種の絶縁体、誘電体、半導体を用いて構成することもできる。
【００５１】
トンネル絶縁層１６の面積抵抗値は、スピン注入により記憶層１７の磁化の向きを反転させるために必要な電流密度を得る観点から、数十Ωμｍ2程度以下に制御する必要がある。
そして、ＭｇＯ膜から成るトンネル絶縁層１６では、面積抵抗値を上述の範囲とするために、ＭｇＯ膜の膜厚を１．５ｎｍ以下に設定する必要がある。
【００５２】
また、記憶層１７の磁化の向きを、小さい電流で容易に反転できるように、記憶素子を小さくすることが望ましい。
従って、好ましくは、記憶素子の面積を０．０１μｍ2以下とする。
【００５３】
なお、本実施の形態における記憶層１７は組成の異なる他の強磁性層を直接積層させることも可能である。また、強磁性層と軟磁性層とを積層させたり、複数層の強磁性層を軟磁性層や非磁性層を介して積層させたりすることも可能である。このように積層させた場合でも、本発明でいう効果が得られる。
特に複数層の強磁性層を非磁性層に介して積層させた構成としたときには、強磁性層の層間の相互作用の強さを調整することが可能になるため、記憶素子の寸法がサブミクロン以下になっても、磁化反転電流が大きくならないように抑制することが可能になるという効果が得られる。この場合の非磁性層の材料としては、Ｒｕ，Ｏｓ，Ｒｅ，Ｉｒ，Ａｕ，Ａｇ，Ｃｕ，Ａｌ，Ｂｉ，Ｓｉ，Ｂ，Ｃ，Ｃｒ，Ｔａ，Ｐｄ，Ｐｔ，Ｚｒ，Ｈｆ，Ｗ，Ｍｏ，Ｎｂまたはそれらの合金を用いることができる。
【００５４】
磁化固定層１５及び記憶層１７は、一方向の異方性を有していることが望ましい。
また、磁化固定層１５及び記憶層１７のそれぞれの膜厚は、０．５ｎｍ〜３０ｎｍであることが好ましい。
【００５５】
記憶素子のその他の構成は、スピン注入により情報を記録する記憶素子の従来公知の構成と同様とすることができる。
【００５６】
磁化固定層１５は、強磁性層のみにより、或いは反強磁性層と強磁性層の反強磁性結合を利用することにより、その磁化の向きが固定された構成とすることが出来る。
例えば図２（ｂ）の構成は、磁化固定層１５Ｕ、１５Ｌにそれぞれ隣接して反強磁性層１９Ｕ、１９Ｌを設ける。これにより磁化固定層１５が、反強磁性層１９との間の交換結合により一方向異方性を有し、外部磁場がない状態での磁化方向が固定されるようにする。
また、磁化固定層１５は、単層の強磁性層から成る構成、或いは複数層の強磁性層を非磁性層を介して積層した積層フェリピン構造とすることが出来る。
積層フェリピン構造の磁化固定層１５を構成する強磁性層の材料としては、Ｃｏ，ＣｏＦｅ，ＣｏＦｅＢ等を用いることができる。また、非磁性層の材料としては、Ｒｕ，Ｒｅ，Ｉｒ，Ｏｓ等を用いることができる。
【００５７】
反強磁性層１９の材料としては、ＦｅＭｎ合金、ＰｔＭｎ合金、ＰｔＣｒＭｎ合金、ＮｉＭｎ合金、ＩｒＭｎ合金、ＮｉＯ、Ｆｅ2Ｏ3等の磁性体を挙げることができる。
また、これらの磁性体に、Ａｇ，Ｃｕ，Ａｕ，Ａｌ，Ｓｉ，Ｂｉ，Ｔａ，Ｂ，Ｃ，Ｏ，Ｎ，Ｐｄ，Ｐｔ，Ｚｒ，Ｈｆ，Ｉｒ，Ｗ，Ｍｏ，Ｎｂ等の非磁性元素を添加して、磁気特性を調整したり、その他の結晶構造や結晶性や物質の安定性等の各種物性を調整したりすることができる。
【００５８】
なお、記憶素子の記憶層１７に記録された情報を読み出す方法としては、記憶素子の記憶層１７に薄い絶縁膜を介して、情報の基準となる磁性層を設けて、絶縁層１６を介して流れる強磁性トンネル電流によって読み出してもよいし、磁気抵抗効果により読み出してもよい。
【００５９】
本実施の形態では、記憶層１７と磁化固定層１５Ｕ、１５ＬにＦｅ成分の高い組成のＦｅＣｏＢを用いて垂直磁化を得ることに加え、上述のデュアル構造とすることで、スピン注入効率が飛躍に向上させ、書き込み電流を低減させる。
デュアル構造自体は図９，図１０で説明した従来の面内磁化型ＭＴＪでも提案されている（例えば特許文献５）。
記憶層１７に対して磁化固定層１５が２枚になり、磁化固定層１５と中間層（絶縁層１６）でのスピントルク授受が２重になるため、構造的にスピン注入効率が増大し、反転電流を低減することができる。
ここで、本実施の形態は垂直磁化型ＭＴＪである。垂直磁化型ＭＴＪでは磁気異方性が形状磁気異方性ではなく、界面磁気異方性を利用しているため、面内磁化型とは大きく異なる。
垂直磁化型ＭＴＪにおいて、磁気異方性は主に界面異方性であるため、記憶層膜厚が薄い方が望ましいが、現実的にはスパッタ装置で何種類もの薄膜を積層するためラフネスや結晶成長の乱れが存在し、１ｎｍ以下の膜厚では記憶層／絶縁層界面微視的構造の均質性に問題が生じる。つまり、記憶層薄膜化と均質な界面異方性の両立の課題が生じる。
デュアル構造とすることによれば記憶層１７を絶縁層１６Ｕ、１６Ｌで挟み込むため、記憶層１７の上下面両方から界面異方性を付与することができ、膜厚を確保すると同時に、記憶層１７全体にわたって確実に界面異方性を付与することができるようになる。
【００６０】
また、例えば従来の面内磁化型ＭＴＪのシングル構造、つまり記憶層と磁化固定層の対が中間層を介している構造では、磁化固定層，中間層が記憶層の下側にあるボトム構造が一般的で、面内磁化型デュアル構造の場合も下側の中間層が主体となる構造が一般的である。
垂直磁化型デュアル構造の場合、界面異方性はＭｇＯ（中間層：絶縁層１６）／ＣｏＦｅＢ（強磁性体層：記憶層１７）の順に積層するよりも、ＣｏＦｅＢ／ＭｇＯの順に積層する方が界面異方性が大きくなる。このため上側の中間層（絶縁層１６Ｕ）の膜厚を厚くすることが必要である。
さらに磁化固定層・記憶層間でスピントルクの授受を行うために、記憶層間を電子が移動する距離を確保する必要があり、具体的には１ｎｍ以上の記憶層膜厚が必要である。その点でも膜厚確保できるデュアル構造は好ましい。
デュアル構造の場合、ＭｇＯの（００１）成長とそれに高い整合性を持つｂｃｃ型のＦｅＣｏ層（００１）が成長するため、より理想的な結晶配向性が得られ、結果的にスピン注入効率ηの改善をもたらし、さらなる書き込み電流Ｉｃ低減へとつながる。
【００６１】
＜２．実施の形態の構成＞
続いて、本発明の実施の形態の具体的構成について説明する。
本発明の一実施の形態としてのメモリ装置の概略構成図（斜視図）を図１に示す。
このメモリ装置は、互いに直交する２種類のアドレス配線（例えばワード線とビット線）の交点付近に、磁化状態で情報を保持することができる記憶素子３が配置されて成る。
即ち、シリコン基板等の半導体基体１０の素子分離層２により分離された部分に、各メモリセルを選択するための選択用トランジスタを構成する、ドレイン領域８、ソース領域７、並びにゲート電極１が、それぞれ形成されている。このうち、ゲート電極１は、図中前後方向に延びる一方のアドレス配線（例えばワード線）を兼ねている。
ドレイン領域８は、図中左右の選択用トランジスタに共通して形成されており、このドレイン領域８には、配線９が接続されている。
【００６２】
そして、ソース領域７と、上方に配置された、図中左右方向に延びる他方のアドレス配線（例えばビット線）６との間に、記憶素子３が配置されている。この記憶素子３は、スピン注入により磁化の向きが反転する強磁性層から成る記憶層を有する。
また、この記憶素子３は、２種類のアドレス配線１，６の交点付近に配置されている。
この記憶素子３は、ビット線６と、ソース領域７とに、それぞれ上下のコンタクト層４を介して接続されている。
これにより、２種類のアドレス配線１，６を通じて、記憶素子３に上下方向の電流を流して、スピン注入により記憶層の磁化の向きを反転させることができる。
【００６３】
また、本実施の形態のメモリ装置の記憶素子３の断面図を図２（ａ）（ｂ）に示す。
【００６４】
まず図２（ａ）の構造として、記憶素子３は、下層側から順に、下地層１４、下部磁化固定層１５Ｌ、下部絶縁層１６Ｌ、記憶層１７、上部絶縁層１６Ｕ、上部磁化固定層１５Ｕ、キャップ層１８が積層されている。
即ち記憶層１７に対し、上下に絶縁層１６Ｕ、１６Ｌを介して磁化固定層１５Ｕ、１５Ｌが設けられるデュアル構造となる。
【００６５】
このスピン注入型メモリにおいては、記憶層１７の磁化Ｍ１７と下部磁化固定層１５Ｌの磁化Ｍ１５Ｌの相対的な角度によって情報の「０」「１」を規定している。
またこのようなデュアル構造においては磁化固定層１５Ｕ、１５Ｌの磁化方向が変化しない（上部磁化固定層１５Ｕの磁化Ｍ１５Ｕと下部磁化固定層１５Ｌの磁化Ｍ１５Ｌが逆向きになっている）ことが必須である。
記憶層１７と磁化固定層１５Ｕ、１５Ｌのそれぞれの間には、中間層としてトンネルバリア層となる絶縁層１６Ｕ、１６Ｌが設けられる。記憶層１７と磁化固定層１５Ｌ、記憶層１７と磁化固定層１５Ｕとにより、ＭＴＪ素子が構成されている。
【００６６】
記憶層１７は、磁化Ｍ１７の方向が層面垂直方向に自由に変化する磁気モーメントを有する強磁性体から構成されている。磁化固定層１５Ｕ、１５Ｌは、磁化Ｍ１５が膜面垂直方向に固定された磁気モーメントを有する強磁性体から構成されている。
情報の記憶は一軸異方性を有する記憶層１５の磁化の向きにより行う。書込みは、膜面垂直方向に電流を印加し、スピントルク磁化反転を起こすことにより行う。このように、スピン注入により磁化の向きが反転する記憶層１５に対して、例えば下部磁化固定層１５Ｌが記憶層１７の記憶情報（磁化方向）の基準とされる。
本実施の形態では、記憶層１７、磁化固定層１５Ｕ、１５ＬとしてはＣｏ−Ｆｅ−Ｂを用いる。
【００６７】
また素子全体の面積抵抗値は１０Ωμｍ2以上、４０Ωμｍ2以下とする。
さらに絶縁層１６Ｕ、１６Ｌにおいては、上部絶縁層１６Ｕの面積抵抗値が下部絶縁層１６Ｌ側よりも高いものとする。
【００６８】
図２（ｂ）は、図２（ａ）の構成に反強磁性層１９Ｕ、１９Ｌを加えた例である。
記憶素子３は、下層側から順に、下地層１４、下部反強磁性層１９Ｌ、下部磁化固定層１５Ｌ、下部絶縁層１６Ｌ、記憶層１７、上部絶縁層１６Ｕ、上部磁化固定層１５Ｕ、上部反強磁性層１９Ｕ、キャップ層１８が積層されている。
即ち記憶層１７に対し、上下に絶縁層１６Ｕ、１６Ｌを介して磁化固定層１５Ｕ、１５Ｌが設けられる。また磁化固定層１５Ｕ、１５Ｌに対して反強磁性層１９Ｕ、１９Ｌが積層される。
【００６９】
この場合、上下の磁化固定層１５Ｕ，１５Ｌの磁化を固定するために、ＰｔＭｎ、ＩｒＭｎなどの反強磁性層１９Ｕ，１９Ｌをそれぞれ磁化固定層１５Ｕ，１５Ｌに接触させる。即ち磁化固定層１５Ｕ、１５Ｌが、反強磁性層１９Ｕ，１９Ｌとの間の交換結合により一方向異方性を有し、外部磁場がない状態での磁化方向が固定されるようにする。
【００７０】
これにより外部磁場がない零磁場での磁化固定層１５Ｕ、１５Ｌの磁化方向が固定されて安定状態が一意に定まるようにしている。この場合、保磁力を超える磁界が印加された場合であっても、磁場が取り去られた後には、上下の磁化固定層１５Ｕ、１５Ｌの磁化Ｍ１５Ｕ，Ｍ１５Ｌは初めに設計された方向に戻る。
上記のように、デュアル構造の場合、必ず上部磁化固定層１５Ｕの磁化Ｍ１５Ｕと下部磁化固定層１５Ｌの磁化Ｍ１５Ｌが逆向きでないといけないため、反強磁性層１９Ｕ、１９Ｌを設けて磁化を安定させる必要性はシングル構造に比べて高い。換言すれば、デュアル構造の場合、反強磁性層１９Ｕ、１９Ｌは、記憶素子３の動作安定性に大きく寄与する。
【００７１】
以上の図２（ａ）（ｂ）の実施の形態においては、特に、記憶層１７が受ける実効的な反磁界の大きさが記憶層１７の飽和磁化量Ｍｓよりも小さくなるように、記憶素子３の記憶層１７の組成が調整されている。
即ち、記憶層１７の強磁性材料Ｃｏ−Ｆｅ−Ｂ組成を選定し、記憶層１７が受ける実効的な反磁界の大きさを低くして、記憶層１７の飽和磁化量Ｍｓよりも小さくなるようにする。
【００７２】
さらに、本実施の形態において、中間層である絶縁層１６Ｕ、１６Ｌを、酸化マグネシウム（ＭｇＯ）層としている。この場合には、磁気抵抗変化率（ＭＲ比）を高くすることができる。
このようにＭＲ比を高くすることによって、スピン注入の効率を向上して、記憶層１７の磁化Ｍ１７の向きを反転させるために必要な電流密度を低減することができる。
【００７３】
本実施の形態の記憶素子３は、下地層１４からキャップ層１８までを真空装置内で連続的に形成して、その後エッチング等の加工により記憶素子３のパターンを形成することにより、製造することができる。
【００７４】
以上の本実施の形態によれば、記憶素子３の記憶層１７が、記憶層１７が受ける実効的な反磁界の大きさが記憶層１７の飽和磁化量Ｍｓよりも小さくなるように構成されているので、記憶層１７が受ける反磁界が低くなっており、記憶層１７の磁化Ｍ１７の向きを反転させるために必要となる、書き込み電流量を低減することができる。
一方、記憶層１７の飽和磁化量Ｍｓを低減しなくても書き込み電流量を低減することができるため、記憶層１７の飽和磁化量Ｍｓを充分な量として、記憶層１７の熱安定性を充分に確保することが可能になる。
【００７５】
このように、情報保持能力である熱安定性を充分に確保することができるため、特性バランスに優れた記憶素子３を構成することができる。
また図２（ｂ）のように、磁化固定層１５Ｕ、１５Ｌを反強磁性層１９Ｕ，１９Ｌと積層させて、磁化固定層１５Ｕ、１５Ｌに一方向異方性を与えることで、磁化固定層１５Ｕ、１５Ｌの磁化は安定され、記録電流の低減、記録電流バラツキの低減、および保持特性改善に有効となる。
これにより、動作エラーをなくして、記憶素子３の動作マージンを充分に得ることができ、記憶素子３を安定して動作させることができる。
従って、安定して動作する、信頼性の高いメモリ装置を実現することができる。
【００７６】
また、書き込み電流を低減して、記憶素子３に書き込みを行う際の消費電力を低減することが可能になる。
書き込み電流Ｉｃは  α・Δ／ηであらわされる。（α：制動定数、Δ：熱安定性指標、η：スピン注入効率）
シングル構造に対してデュアル構造とすることにより、スピン注入効率ηの向上、書き込み電流・電圧低減、書き込みマージン拡大を実現できる。
また、垂直磁化型のため、ＭＴＪは円形で半径規定できる。従来の面内磁化型は形状磁気異方性のため、楕円形、即ち長軸を長くする必要性があったが、本実施の形態では円形でよく、面積が小さいので、電流も小さくなる。
さらに、記憶層１７と中間層である絶縁層１６Ｕ、１６Ｌの界面構造制御により、面内磁化型デュアル構造に比べて、垂直磁化型デュアル構造の方がスピン注入効率を高くできるため、より書き込み電流低減が可能である。
以上のことから、本実施の形態の記憶素子３によりメモリセルを構成した、メモリ装置全体の消費電力を低減することが可能になる。
また従って、情報保持特性が優れた、安定して動作する信頼性の高いメモリ装置を実現することができ、記憶素子３を備えたメモリ装置において、消費電力を低減することができる。
【００７７】
また本実施の形態では上記のように素子全体の面積抵抗値は１０Ωｕｍ2以上、４０Ωμｍ2以下とする。
この場合に好適な反転電流密度Ｊｃ０の値が得られる。
【００７８】
さらに絶縁層１６Ｕ、１６Ｌにおいては、上部絶縁層１６Ｕの面積抵抗値が下部絶縁層１６Ｌ側よりも高いものとする。
記憶層１７の垂直磁気異方性は、界面異方性が支配していると推測され、下側から絶縁層／記憶層の積層状態の場合よりも下側から記憶層／絶縁層の積層状態のときに垂直磁気異方性に望ましい界面が形成され、より大きな界面異方性が得られる。このため下側から記憶層１７／上部絶縁層１６Ｕの構成を持つ上側のＭＴＪをその素子抵抗の主体とした方が望ましいと考えられる。
なぜなら、上部絶縁層１６Ｕが厚く、しっかり結晶性を保持していることが良好な界面異方性に結びつくため、良好なＭＲ比や反転電流低減につながり、デュアル構造の効果がより顕著に得られるからである。
さらに、同時に上部絶縁層１６Ｕが下部絶縁層１６Ｌ側よりも厚いときにデュアル構造はより高い絶縁層破壊電圧を示すので、やはり、上部絶縁層１６Ｕが厚く、高抵抗であることが望ましい。
【００７９】
また記憶層１７は垂直磁化を得るのにＰｔやＰｄなどの制動定数αの巨大化元素を含まず、Ｃｏ／Ｐｄ積層のような極薄膜積層構造を必要としない。記憶層はαの小さなＣｏ，Ｆｅ及び／又はＢで構成され、垂直異方性の起源は界面異方性が主体である。つまりＭＴＪ特性を犠牲にすることのない材料で構成できる。
また、書き込み電流低減により選択トランジスタのゲート幅を短縮でき、メモリセルサイズが飛躍的に縮小できる。
大容量化にも有利となる。
【００８０】
また、図２（ａ）又は図３（ａ）に示した記憶素子３を備え、図１に示した構成のメモリ装置は、メモリ装置を製造する際に、一般の半導体ＭＯＳ形成プロセスを適用できるという利点を有している。
従って、本実施の形態のメモリ装置を、汎用メモリとして適用することが可能になる。
【００８１】
＜３．実験＞
ここで、本実施の形態の記憶素子の構成において、具体的に記憶層１７を構成する強磁性層の材料を選定することにより、記憶層が受ける実効的な反磁界の大きさを調整して、記憶素子の試料を作製し、その特性を調べた。
【００８２】
実際のメモリ装置には、図１に示したように、記憶素子３以外にもスイッチング用の半導体回路等が存在するが、ここでは、記憶層１７の磁化反転特性を調べる目的で、記憶素子のみを形成したウェハにより検討を行った。
なお、以下の［実験１］〜［実験４］では、図３（ａ）に示すシングル構造の試料を用いた。即ち、下地層１４、磁化固定層１５、絶縁層１６、記憶層１７、キャップ層１８唐なる構造である。この［実験１］〜［実験４］では、記憶層１７の強磁性材料Ｃｏ−Ｆｅ−Ｂ組成を選定し、記憶層１７が受ける実効的な反磁界の大きさを低くして、記憶層１７の飽和磁化量Ｍｓよりも小さくなるようにすることについて検討した。
そして［実験５］では図２（ａ）に相当する試料を用い、デュアル構造の場合について検討した。
【００８３】
［実験１］
厚さ０．７２５ｍｍのシリコン基板上に、厚さ３００ｎｍの熱酸化膜を形成し、その上に図３（ａ）に示した構成の記憶素子３を形成した。
具体的には、図３（ｂ）に示したように、各層の材料及び膜厚を選定した。
・下地層１４：膜厚１０ｎｍのＴａ膜と膜厚２５ｎｍのＲｕ膜の積層膜
・磁化固定層１５：膜厚２．５ｎｍのＣｏＦｅＢ膜
・トンネル絶縁層１６：膜厚０．９ｎｍの酸化マグネシウム膜
・記憶層１７：磁化固定層と同じ組成のＣｏＦｅＢ膜
・キャップ層１８：膜厚３ｎｍのＴａ膜、膜厚３ｎｍのＲｕ膜、膜厚３ｎｍのＴａ膜の積層膜
このように各層を選定し、また下地層１４とシリコン基板との間に図示しない膜厚１００ｎｍのＣｕ膜（後述するワード線となるもの）を設けた。
上記膜構成で、記憶層１７の強磁性層は、材質をＣｏ−Ｆｅ−Ｂの３元系合金とし、強磁性層の膜厚を２．０ｎｍに固定した。
【００８４】
酸化マグネシウム膜から成る絶縁層１６以外の各層は、ＤＣマグネトロンスパッタ法を用いて成膜した。
酸化マグネシウム（ＭｇＯ）膜から成る絶縁層１６は、ＲＦマグネトロンスパッタ法を用いて成膜した。
さらに、記憶素子３の各層を成膜した後に、磁場中熱処理炉で加熱処理を行った。
【００８５】
次に、ワード線部分をフォトリソグラフィによってマスクした後に、ワード線以外の部分の積層膜に対してＡｒプラズマにより選択エッチングを行うことにより、ワード線（下部電極）を形成した。
この際に、ワード線部分以外は、基板の深さ５ｎｍまでエッチングされた。
【００８６】
その後、電子ビーム描画装置により記憶素子３のパターンのマスクを形成し、積層膜に対して選択エッチングを行い、記憶素子３を形成した。記憶素子３部分以外は、ワード線のＣｕ層直上までエッチングした。
なお、特性評価用の記憶素子には、磁化反転に必要なスピントルクを発生させるために、記憶素子に充分な電流を流す必要があるため、トンネル絶縁層の抵抗値を抑える必要がある。そこで、記憶素子３のパターンを、短軸０．０９μｍ×長軸０．１８μｍの楕円形状として、記憶素子３の面積抵抗値（Ωμｍ2）が２０Ωμｍ2となるようにした。
【００８７】
次に、記憶素子３部分以外を、厚さ１００ｎｍ程度のＡｌ2Ｏ3のスパッタリングによって絶縁した。
その後、フォトリソグラフィを用いて、上部電極となるビット線及び測定用のパッドを形成した。
このようにして、記憶素子３の試料を作製した。
【００８８】
そして、上述の製造方法により、それぞれ記憶層１７の強磁性層のＣｏ−Ｆｅ−Ｂ合金の組成を変えた、記憶素子３の各試料を作製した。
Ｃｏ−Ｆｅ−Ｂ合金の組成は、ＣｏＦｅとＢとの組成比（原子％）を８０：２０に固定して、ＣｏＦｅ中のＣｏの組成比ｘ（原子％）を、９０％、８０％、７０％、６０％、５０％、４０％、３０％、２０％、１０％、０％と変化させた。
【００８９】
以上、作製した記憶素子３の各試料に対して、それぞれ以下のようにして、特性の評価を行った。
測定に先立ち、反転電流のプラス方向とマイナス方向の値を対称になるように制御することを可能にするため、記憶素子３に対して、外部から磁界を与えることができるように構成した。
また、記憶素子３に印加される電圧が、絶縁層１６が破壊しない範囲内の１Ｖまでとなるように設定した。
【００９０】
（飽和磁化量の測定）
飽和磁化量Ｍｓを、試料振動型磁力計（Vibrating Sample Magnetometer）を使用した、ＶＳＭ測定によって、測定した。
【００９１】
（実効的な反磁界の測定）
実効的な反磁界の測定用の試料として、上述した記憶素子３の試料とは別に、記憶素子３を構成する各層を形成し、これを２０ｍｍ×２０ｍｍ角の平面パターンに形成した試料を作製した。
そして、ＦＭＲ（Ferromagnetic Resonance）測定によって、実効的な反磁界の大きさＭeffectiveを求めた。
このＦＭＲ測定によって求められる、任意の外部磁場Ｈｅｘに対する共鳴周波数ｆＦＭＲは、下記の式（３）で与えられる。
【００９２】
【数３】
2012064624.tif 000005
【００９３】
ここで、式（３）中のＭeffectiveは、４πＭeffective＝４πＭｓ−Ｈ⊥（Ｈ⊥：膜面に垂直な方向の異方性磁界）で表すことができる。
【００９４】
（反転電流値及び熱安定性の測定）
本実施の形態による記憶素子３の書き込み特性を評価する目的で、反転電流値の測定を行った。
記憶素子３に１０μｓから１００ｍｓのパルス幅の電流を流して、その後の記憶素子３の抵抗値を測定した。
さらに、記憶素子３に流す電流量を変化させて、この記憶素子３の記憶層１７の磁化Ｍ１の向きが反転する電流値を求めた。この電流値のパルス幅依存性をパルス幅１ｎｓに外挿した値を、反転電流値とした。
また、反転電流値のパルス幅依存性の傾きは、記憶素子３の前述した熱安定性の指標（Δ）に対応する。反転電流値がパルス幅によって変化しない（傾きが小さい）ほど、熱の擾乱に強いことを意味する。
そして、記憶素子３間のばらつきを考慮するために、同一構成の記憶素子３を２０個程度作製して、上述の測定を行い、反転電流値及び熱安定性の指標Δの平均値を求めた。
さらに、測定により得られた反転電流値の平均値と、記憶素子３の平面パターンの面積とから、反転電流密度Ｊｃ０を算出した。
【００９５】
記憶素子３の各試料について、記憶層１７のＣｏ−Ｆｅ−Ｂ合金の組成と、飽和磁化量Ｍｓ及び実効的な反磁界の大きさＭeffectiveの測定結果、さらに飽和磁化量と実効的な反磁界の大きさとの比Ｍeffective／Ｍｓを表１に示す。ここで、表１に記載の記憶層１７のＣｏ−Ｆｅ−Ｂ合金のＣｏ量は原子％で示している。
【００９６】
【表１】
2012064624.tif 000006
【００９７】
表１から、（ＣｏxＦｅ100-x）80Ｂ20のＣｏ量ｘが７０％以下の場合においては、実効的な反磁界の大きさ（Ｍeffective）は飽和磁化量Ｍｓよりも小さく、つまり、Ｃｏ量ｘが７０％以下のときの比Ｍeffective／はＭｓ、１．０より小さな値になっている。
さらに、Ｃｏ量ｘが小さくなるほど、ＭeffectiveとＭｓの差が大きくなっていることが確認できる。
【００９８】
反転電流値の測定結果を図４に示し、熱安定性の指標の測定結果を図５に示す。
図４は、記憶層１７のＣｏ−Ｆｅ−Ｂ合金のＣｏ量ｘ（ＣｏＦｅ中の含有量；原子％）と、反転電流値から求めた反転電流密度Ｊｃ０との関係を示している。
図５は、記憶層１７のＣｏ−Ｆｅ−Ｂ合金のＣｏ量（ＣｏＦｅ中の含有量；原子％）と、熱安定性の指標Δ（ＫＶ／ｋBＴ）との関係を示している。
【００９９】
図４より、Ｃｏ量ｘが小さくになるにつれて、反転電流密度Ｊｃ０が小さくなっていくことがわかる。
これは、Ｃｏ量ｘが小さくなった場合、飽和磁化量Ｍｓは増加するが実効的な反磁界Ｍeffectiveが小さくなるために、両者の積（Ｍｓ×Ｍeffective）としては小さくなることに起因する。
【０１００】
図５より、Ｃｏ量ｘが小さくなるにつれて、熱安定性の指標Δ（＝ＫＶ／ｋBＴ）が大きくなっていき、Ｃｏ量ｘがある程度以上小さくなると熱安定性の指標Δが大きい値で安定することが分かる。
これは、図５に示した飽和磁化量Ｍｓの測定結果と、式（２）より熱安定性の指標Δが飽和磁化量Ｍｓに比例することとから予想される変化とよく一致している。
【０１０１】
表１、図４、図５の結果より、実効的な反磁界Ｍeffectiveが飽和磁化量Ｍｓよりも小さくなる、Ｃｏ量ｘが７０％以下の組成において、Ｍｓを下げるといった熱安定性を犠牲にする手法を用いずに、高い熱安定性を有したまま、反転電流値Ｊｃ０を低減できることが明らかになった。
【０１０２】
［実験２］
上記の［実験１］により、（ＣｏxＦｅ100-x）80Ｂ20の場合、Ｃｏ量ｘが７０％より大きい組成で高い熱安定性を有したまま、反転電流値Ｊｃ０を低減できることがわかった。
そこで、［実験２］において（Ｃｏ70Ｆｅ30）80Ｂz、および（Ｃｏ80Ｆｅ20）80Ｂz組成の記憶層１７を用いて、Ｂ量ｚがＣｏとＦｅの比とＭeffective／Ｍｓにどのような影響を与えるかを調べた。試料の詳細は［実験１]と同様である。
【０１０３】
表２に（Ｃｏ70Ｆｅ30）100-zＢzで、Ｂ量ｚ（原子％）を５〜４０％としたＣｏＦｅＢ合金の組成と、飽和磁化量Ｍｓ及び実効的な反磁界の大きさＭeffectiveの測定結果、さらに飽和磁化量と実効的な反磁界の大きさとの比Ｍeffective／Ｍｓを示す。
また表３には、（Ｃｏ80Ｆｅ20）100-zＢzの場合で、同様に、Ｂ量ｚ（原子％）を５〜４０％としたＣｏＦｅＢ合金の組成と、飽和磁化量Ｍｓ、実効的な反磁界の大きさＭeffective、比Ｍeffective／Ｍｓを示している。
【０１０４】
【表２】
2012064624.tif 000007
【０１０５】
【表３】
2012064624.tif 000008
【０１０６】
表２の結果より、（Ｃｏ70Ｆｅ30）100-zＢzのようにＣｏとＦｅの比を７０／３０で固定した場合、Ｂ量ｚ＝４０原子％以外の組成では飽和磁化量Ｍｓが実効的な反磁界Ｍeffectiveより小さくなっていることが確認できる。
【０１０７】
表３の結果より、（Ｃｏ80Ｆｅ20）100-zＢzのようにＣｏとＦｅの比を８０／２０で固定した場合、いずれの組成においても飽和磁化量Ｍｓが実効的な反磁界Ｍeffectiveより大きくなっていることが確認できる。
【０１０８】
上述の表１〜３の結果より、Ｂ量ｚが３０原子％以下の範囲であれば、飽和磁化量Ｍｓと実効的な反磁界Ｍeffectiveの大小関係はＣｏとＦｅの比で決定されることが明らかになった。
従って、記憶層１７の飽和磁化量Ｍｓが実効的な反磁界Ｍeffectiveより小さくなるＣｏ−Ｆｅ−Ｂ合金の組成は、
０≦Ｃｏx≦７０、
３０≦Ｆｅy≦１００、
０＜Ｂz≦３０において、
(Ｃｏx−Ｆｅy)100-z−Ｂzである。
【０１０９】
［実験３］
Ｇｂｉｔクラスのスピン注入型メモリでは、記録素子のサイズが１００ｎｍφ以下になることが想定される。そこで、［実験３］において、５０ｎｍφのサイズの記録素子を用いて、熱安定性を評価した。
Ｃｏ−Ｆｅ−Ｂ合金の組成は、ＣｏＦｅとＢとの組成比（原子％）を８０：２０に固定して、ＣｏＦｅ中のＣｏの組成比ｘ（原子％）を、９０％、８０％、７０％、６０％、５０％、４０％、３０％、２０％、１０％、０％と変化させた。
素子サイズ以外の試料の詳細は［実験１］と同様である。
【０１１０】
記録素子３のサイズが５０ｎｍφの場合のＣｏ−Ｆｅ−Ｂ合金のＣｏ量（ＣｏＦｅ中の含有量；原子％）と熱安定性の指標Δ（ＫＶ／ｋBＴ）の関係を図６に示す。
【０１１１】
図６より、素子サイズが５０ｎｍφになったことにより、熱安定性指数ΔのＣｏ−Ｆｅ−Ｂ合金組成依存性が、図５に示した短軸０．０９μｍ×長軸０．１８μｍの楕円形状記録素子で得られたΔのＣｏ−Ｆｅ−Ｂ合金組成依存性から大きく変化したことが分かる。
【０１１２】
図６によると、Ｆｅが６０原子％以上存在するＣｏ−Ｆｅ−Ｂ合金組成の場合にのみ、高い熱安定性が保持されている。
種々の検討を行った結果、Ｆｅが６０原子％以上存在するＣｏ−Ｆｅ−Ｂ合金が極微小な記録素子において高い熱安定性Δを示す理由は、Ｃｏ−Ｆｅ−Ｂ合金の磁化が膜面面直方向を向いていることに起因していることが明らかになった。
Ｃｏ−Ｆｅ−Ｂ合金の磁化が膜面面直方向になっている理由は、飽和磁化量Ｍｓが実効的な反磁界Ｍeffectiveより著しく小さい組成であることに起因していると思われる。
また、垂直磁化膜になると極微小素子においても熱安定性が保たれる理由は、式（２）中のＨｋ[実効的な異方性磁界]に関係しており、垂直磁化膜のＨｋは一般的に面内磁化膜よりも遥かに大きな値になる。つまり、垂直磁化膜では、大きなＨｋの効果により、面内磁化膜では十分な熱安定性Δを確保できない極微小な素子においても高い熱安定性Δを保つことが出来る。
上記の実験結果から、（ＣｏxＦｅ100-x）80Ｂ20という組成のＣｏ−Ｆｅ−Ｂ合金では、Ｆｅ100-xが６０以上になる場合、Ｇｂｉｔクラスのスピン注入を利用したメモリ装置に好適となるといえる。
【０１１３】
［実験４］
上記［実験３］において、（ＣｏxＦｅ100-x）80Ｂ20という組成のＣｏ−Ｆｅ−Ｂ合金では、Ｆｅ量が６０以上になる場合、Ｇｂｉｔクラスのスピン注入を利用したメモリ装置に好適となることを示した。［実験４］では、さらに、Ｂ量を５〜３０原子％の範囲のＣｏ−Ｆｅ−Ｂ合金で５０ｎｍφのサイズの記録素子を作製し、熱安定性を評価した。
素子サイズ以外の試料の詳細は［実験１］と同様である。
【０１１４】
Ｃｏ量ｘ＝５０、４０、３０、２０、１０、０およびＢ量ｚ＝５、１０、２０、３０という範囲における（ＣｏxＦｅ100-x）100-zＢzという組成のＣｏ−Ｆｅ−Ｂ合金と熱安定性の指標Δ（ＫＶ／ｋBＴ）の関係を表４に示す。
【０１１５】
【表４】
2012064624.tif 000009
【０１１６】
表４より、Ｃｏ量ｘ＝５０かつＢ量ｚ＝５〜３０の場合を除いたすべての組成において熱安定性Δが大きく保たれていることが分かる。
つまり、［実験４］の結果と同様に、Ｃｏ量ｘ＝５０と６０がＧｂｉｔクラスのスピン注入型メモリに対応した極微小素子で高い熱安定性を確保する際の境界線になることが明らかになった。
【０１１７】
従って、上記の結果より、記憶層１７のＣｏ−Ｆｅ−Ｂ合金の組成が、
０≦Ｃｏx≦４０、
６０≦Ｆｅy≦１００、
０＜Ｂz≦３０において、
(Ｃｏx−Ｆｅy)100-z−Ｂzである場合、Ｇｂｉｔクラスのスピン注入型メモリを作製するのに好適であることが判明した。
【０１１８】
なおＣｏ−Ｆｅ−Ｂ合金は、ＣｏとＦｅ比のＦｅが大きい組成において、MeffectiveとMsの乖離が大きくなり、垂直磁化し易くなるため、熱安定性が確保し易くなる。
そのため、磁気メモリの容量が増加し、記憶素子３のサイズが小さくなったときはＦｅを多く含むＣｏ−Ｆｅ−Ｂ合金の方が熱安定性を確保し易くなる。
そこで、例えば、Ｆｅyが６０、７０ｎｍφの記憶層１７でＧｂｉｔクラスのスピン注入型磁気メモリが実現できている状況を考えると、記憶素子３の直径が５ｎｍφ小さくなる毎にＣｏ−Ｆｅ−Ｂ合金のＦｅ量ｙは５ずつ増えた状態になっていることが望ましい。
例えばＦｅ量ｙは、上記の(Ｃｏx−Ｆｅy)100-z−Ｂzの場合において、ＣｏＦｅ中の含有量としての原子％が６５％、７０％、７５％、８０％・・・という組成とする（Ｃｏ量ｘでいえば、３５％，３０％，２５％，２０％・・・とする）ことが、記憶素子サイズの縮小に応じてより好適な例となる。
【０１１９】
［実験５］
次に、デュアル構造の場合の検討を行った。
この実験でも、厚さ０．７２５ｍｍのシリコン基板上に、厚さ３００ｎｍの熱酸化膜を形成し、その上に図２（ａ）の構造に相当するに記憶素子３を形成した。
図２（ａ）の構造に相当する試料を試料３Ａとする。また測定のため、試料３Ａの一部の層構造の試料３Ｂも用いた。
【０１２０】
試料３Ａは具体的には、図７（ａ）に示すように各層の材料及び膜厚を選定した。
・下地層１４：膜厚１０ｎｍのＴａ膜と膜厚２５ｎｍのＲｕ膜の積層膜
・下部磁化固定層１５Ｌ：積層フェリピン構造を有する膜厚１．５ｎｍのＣｏＦｅ膜と膜厚０．８ｎｍのＲｕ膜と膜厚１．５ｎｍのＦｅＣｏＢ膜の積層膜
・下部絶縁層１６Ｌ：膜厚１ｎｍ前後の酸化マグネシウム膜
・記憶層１７：膜厚２ｎｍのＦｅＣｏＢ膜
・上部絶縁層１６Ｕ：膜厚１ｎｍ前後の酸化マグネシウム膜
・上部磁化固定層１５Ｕ：膜厚１．５ｎｍのＦｅＣｏＢ膜
・キャップ層１８：膜厚３ｎｍのＴａ膜、膜厚３ｎｍのＲｕ膜、膜厚３ｎｍのＴａ膜の積層膜
【０１２１】
試料３Ａに相当する各試料（後述するサンプル１〜７）では、下側のトンネルバリア層となる下部絶縁層１６Ｌは酸化マグネシウム膜で膜厚を１ｎｍ前後で変化させて面積抵抗値を調整した。
また、各サンプルでは、上側のトンネルバリア層となる上部絶縁層１６Ｕについても、酸化マグネシウム膜で膜厚を１ｎｍ前後で変化させて面積抵抗値を調整した。
また、記憶層１７への漏れ磁界がキャンセルされるように、下部磁化固定層１５Ｌと上部磁化固定層１５Ｕの漏れ磁界を調節した。
【０１２２】
また下地層１４とシリコン基板との間に図示しない膜厚１００ｎｍのＣｕ膜（後述するワード線となるもの）を設けて、各層を形成した。
【０１２３】
記憶素子３の試料３Ａは次のように作製した。
酸化マグネシウム膜から成る上下の絶縁層１６Ｕ、１６Ｌ以外の各層は、ＤＣマグネトロンスパッタ法を用いて成膜した。
酸化マグネシウム（ＭｇＯ）膜から成る上下の絶縁層１６Ｕ、１６Ｌは、ＲＦマグネトロンスパッタ法を用いて成膜した。
さらに、記憶素子３の各層を成膜した後に、磁場中熱処理炉で加熱処理を行った。
【０１２４】
次に、ワード線部分をフォトリソグラフィによってマスクした後に、ワード線以外の部分の積層膜に対してＡｒプラズマにより選択エッチングを行うことにより、ワード線（下部電極）を形成した。この際に、ワード線部分以外は、基板の深さ５ｎｍまでエッチングされた。
その後、電子ビーム描画装置により記憶素子３のパターンのマスクを形成し、積層膜に対して選択エッチングを行い、記憶素子３を形成した。記憶素子３部分以外は、ワード線のＣｕ層直上までエッチングした。
なお、特性評価用の記憶素子には、磁化反転に必要なスピントルクを発生させるために、記憶素子に充分な電流を流す必要があるため、トンネル絶縁層の抵抗値を抑える必要がある。そこで、記憶素子３のパターンを、短軸０．０９μｍ×長軸０．０９μｍの円形状として、下側及び上側の絶縁層１６Ｕ、１６Ｌの膜厚調節により、記憶素子３の面積抵抗値（Ωμｍ2）が５〜１００Ωμｍ2となるようにした。
【０１２５】
次に、記憶素子３部分以外を、厚さ１００ｎｍ程度のＡｌ2Ｏ3のスパッタリングによって絶縁した。その後、フォトリソグラフィを用いて、上部電極となるビット線及び測定用のパッドを形成した。
このようにして、記憶素子３の試料を作製した。
磁化固定層１５Ｕ、１５Ｌ、記憶層１７のＣｏ−Ｆｅ−Ｂ合金の組成は、（Ｃｏ３０％−Ｆｅ７０％）８０％−Ｂ２０％（いずれも原子％）とした。
【０１２６】
また測定のために試料３Ａに相当する各サンプルに対応する試料３Ｂも作成した。
試料３Ｂは、図７（ｂ）に示すように、試料３Ａの下地層１４から記憶層１７までの層構造を持つものとした。これは、下部絶縁層１６Ｌ側のみの面積抵抗値、ＪｃＯ値を測定するための試料である。
つまり絶縁層１６Ｕ、１６Ｌの面積抵抗値を調整した試料３Ａの各サンプルのそれぞれについて、同様の絶縁層１６Ｌの面積抵抗値の試料３Ｂを作成した。
【０１２７】
以上、作製した試料３Ａおよび３Ｂの各サンプルに対して、それぞれ以下のようにして、特性の評価を行った。
測定に先立ち、反転電流のプラス方向とマイナス方向の値を対称になるように制御することを可能にするため、記憶素子３に対して、外部から磁界を与えることができるように構成した。また、記憶素子３に印加される電圧が、絶縁層１６Ｕ、１６Ｌが破壊しない範囲内の１Ｖまでとなるように設定した。
【０１２８】
（磁化曲線の測定）
各試料の磁化曲線を、試料振動型磁力計（Vibrating Sample Magnetometer）を使用した、ＶＳＭ測定によって、測定した。このとき、測定には微細加工後の素子ではなく、ウェハ上に磁化曲線評価用に特別に設けた８ｍｍ×８ｍｍ程度のバルクフィルム部分を用いた。また測定磁界は、膜面垂直方向に印加した。
（反転電流値及び熱安定性の測定）
記憶素子３の書き込み特性を評価する目的で、反転電流値の測定を行った。
各試料に１０μｓから１００ｍｓのパルス幅の電流を流して、その後の各試料の抵抗値を測定した。さらに、各試料に流す電流量を変化させて、各試料の記憶層１７の磁化Ｍ１７の向きが反転する電流値を求めた。この電流値のパルス幅依存性をパルス幅１ｎｓに外挿した値を、反転電流値とした。
また、反転電流値のパルス幅依存性の傾きは、記憶素子３の前述した熱安定性の指標（Δ）に対応する。反転電流値がパルス幅によって変化しない（傾きが小さい）ほど、熱の擾乱に強いことを意味する。
そして、各試料間のばらつきを考慮するために、同一構成の試料を各々２０個程度作製して、上述の測定を行い、反転電流値及び熱安定性の指標Δの平均値を求めた。
さらに、測定により得られた反転電流値の平均値と、記憶素子３の平面パターンの面積とから、反転電流密度Ｊｃ０を算出した。
（面積抵抗値の測定）
まず、記憶素子全体の抵抗値を測定した。
また、各サンプルの記憶素子に対して、図７（ｂ）に示す下側半分の磁気抵抗素子の試料３Ｂを別に作製して、その抵抗値及び反転電流値を測定した。
そして、記憶素子全体の抵抗値と下半分の磁気抵抗素子の抵抗値及び反転電流値から下側の磁気抵抗効果と上側の磁気抵抗効果を分けて導出し、デュアル構造の効果を求めた。
【０１２９】
ＶＳＭにより得られた各サンプルの保磁力、およびスピン注入磁化反転測定の結果から得られた、各サンプルの反転電流密度Ｊｃ０および熱安定性の指標Δの値は次のようになった。
【０１３０】
メモリとしては、Δは４５以上必要である。各サンプルの場合、記憶層１７のＦｅＣｏＢ膜の膜厚を２ｎｍ確保しているので、Δ値は５０を確保している。
一方、書き込み電圧とバリア破壊電圧のマージンを確保するにはＪｃ０値は４ＭＡ／ｃｍ2以下が必要である。前述したように、一般にΔ値とＪｃ０値はトレードオフの関係にある。
【０１３１】
表５は、上記の試料３Ａとして、絶縁層１６Ｕ、１６Ｌの厚みを調整して、面積抵抗値を調整した各サンプルについて、反転電流密度Ｊｃ０、保磁力Ｏｅ、熱安定性指標Δの値を表５に示す。
【０１３２】
【表５】
2012064624.tif 000010
【０１３３】
この表５において、デュアル構造の面積抵抗値は、図７（ａ）の試料３Ａで測定した値であり、下側のみの面積抵抗値とは、対応する構造の図７（ｂ）の試料３Ｂで測定した値である。
上側の面積抵抗値は、デュアル構造の面積抵抗値から下側のみの面積抵抗値を減算した値となる。
デュアル構造のＪｃＯ値、下側のみのＪｃＯ値についても同様である。
なお、サンプル１〜７は、デュアル構造として上述した試料３Ａに相当する。サンプル８は図３（ａ）に示したシングル構造の試料に相当する。
【０１３４】
まず、サンプル１〜７の下側のみのＪｃＯ値、或いはサンプル８のシングル構造のＪｃＯ値からみて、サンプル１〜７のデュアル構造のＪｃＯ値は低減しており、デュアル構造が書き込み電流低減に有効であることがわかる。Ｊｃ０値が低減しているのは、デュアル構造によるスピン注入効率ηの向上によるものである。
特に、デュアル構造の記憶素子３の素子全体の面積抵抗値が１０Ωμｍ2以上、４０Ωμｍ2以下であるサンプル１〜４がＪｃＯ値の点で好適であることがわかった。
面積抵抗値が４５Ωμｍ2のサンプル５は、高電圧で動作領域外となる。
面積抵抗値が８Ωμｍ2のサンプル７は、素子破壊が生じ測定不能であった。
【０１３５】
また、サンプル１〜４は上部絶縁層１６Ｕの面積抵抗値は、下部絶縁層１６Ｌの面積抵抗値より高い。
一方、サンプル６は、逆に下部絶縁層１６Ｌの方が面積抵抗値は高い。このサンプル６では、ＪｃＯ値の向上が見られない。
このことから、上部絶縁層１６Ｕの面積抵抗値が、下部絶縁層１６Ｌの面積抵抗値より高くすることが適切であることがわかる。上部絶縁層１６Ｕが厚く、しっかり結晶性を保持していることが良好な界面異方性に結びつくため、良好なＭＲ比や反転電流低減につながり、デュアル構造の効果がより顕著に得られる。
【０１３６】
またデュアル構造のサンプル１〜６では、熱安定性指標Δは６０となり、シングル構造のサンプル８よりも向上した。さらにデュアル構造のサンプル１〜６では保磁力（Ｈｃ）も６００Ｏｅとなり、シングル構造のサンプル８の３００Ｏｅよりも大きく増大しており、記憶層１７の両側を絶縁層１６Ｕ、１６Ｌで挟んだデュアル構造による界面異方性向上の効果が得られている。
【０１３７】
以上実施の形態について説明してきたが、本発明では、上述の実施の形態で示した記憶素子３の層構成に限らず、様々な層構成を採用することが可能である。
例えば実施の形態では、記憶層１７と磁化固定層１５のＣｏ−Ｆｅ−Ｂの組成を同一のものとしたが、上述の実施の形態に限定されるものではなく、本発明の要旨を逸脱しない範囲でその他様々な構成が取り得る。
また、下地層１４やキャップ層１８は、単一材料でも複数材料の積層構造でも良い。
また磁化固定層１５（１５Ｌ，１５Ｕ）は、単層でも、２層の強磁性層と非磁性層から成る積層フェリピン構造を用いても良い。
【符号の説明】
【０１３８】
３  記憶素子、１４  下地層、１５  磁化固定層、１５Ｕ  上部磁化固定層、１５Ｌ  下部磁化固定層、１６  絶縁層、１６Ｕ  上部絶縁層、１６Ｌ  下部絶縁層、１７  記憶層、１８  キャップ層、１９Ｕ  上部反強磁性層、１９Ｌ  下部反強磁性層
【図１】
2012064624.tif 000011
【図２】
2012064624.tif 000012
【図３】
2012064624.tif 000013
【図４】
2012064624.tif 000014
【図５】
2012064624.tif 000015
【図６】
2012064624.tif 000016
【図７】
2012064624.tif 000017
【図８】
2012064624.tif 000018
【図９】
2012064624.tif 000019
【図１０】
2012064624.tif 000020